(57)【要約】【課題】  歩留の向上や製造コストの低減等を図ることができる半導体装置の製造方法、半導体レーザ装置、光伝送モジュールおよび光ディスク装置を提供する。【解決手段】  第一コンタクト層１１３および第二コンタクト層１１４の一部からなる庇部４００を、エッチングによって形成する。次に、ポジ型の感光性を有するポリイミド材料を塗布し庇部４００の下にも充填し、上面側より全面露光をおこなって、現像して、庇部４００の下のポリイミド材料１１５ａ以外を除去する。ポリイミド材料１１５ａは熱処理で体積が増加する微小物を含有する。熱処理すると、ポリイミド１１５は庇部４００の下から側方に張り出す。その後、第二コンタクト層１１４、ポリイミド１１５およびエッチングストップ層１１１の全面にｐ電極１１６を配する。第二コンタクト層１１４とｐ電極１１６とはオミック接合し、エッチングストップ層１１１とｐ電極１１６とはショットキー接合する。【選択図】図１
2006310443.tif 000002
【特許請求の範囲】
【請求項１】
半導体基板上に、複数の半導体層からなる半導体層群を積層する工程と、
上記半導体層群の少なくとも一部が、上記半導体層群から上記基板に向かう方向に対して交差する方向に張り出すような庇部を有するように、上記半導体層群を加工する工程と、
加工された上記半導体層群の表面上に、ポジ型の感光性を有する絶縁物を塗布する工程と、
上記絶縁物の全面に上方より露光する工程と、
上記露光により感光した上記絶縁物を現像により取り除く工程と、
上記庇部を有する半導体層の上面の少なくとも一部の領域から、上記庇部の側方において露出している上記半導体層上の少なくとも一部の領域にかけて、上記庇部の略下にある上記現像により残された上記絶縁物の側面上の少なくとも一部の領域も含めて被覆する薄膜を形成する工程と
を備えることを特徴とする半導体装置の製造方法。
【請求項２】
請求項１に記載の半導体装置の製造方法において、
上記絶縁物を塗布する前に、潤滑剤を塗布する工程
を含むことを特徴とする半導体装置の製造方法。
【請求項３】
請求項１に記載の半導体装置の製造方法において、
上記薄膜を形成する前に、上記現像により残された上記庇部の略下にある上記絶縁物を、その絶縁物の少なくとも一部が上記庇部の下から外側へ張り出すように変形させる工程
を含むことを特徴とする半導体装置の製造方法。
【請求項４】
請求項３に記載の半導体装置の製造方法において、
上記絶縁物が、熱膨張性を有する微小物を含有するポリイミドからなり、
上記変形させる工程が熱処理である
ことを特徴とする半導体装置の製造方法。
【請求項５】
請求項１に記載の半導体装置の製造方法において、
上記基板が第一導電型を有し、
上記半導体層群を積層する工程では、上記半導体層群として、少なくとも、第一半導体層、第二半導体層および第三半導体層を、上記基板側から順に積層し、
上記第一半導体層は、ドーピング濃度が１×１０１７ｃｍ−３以下の第二導電型の低濃度半導体層となるように形成し、
上記第二半導体層および第三半導体層は、ドーピング濃度が１×１０１８ｃｍ−３以上の第二導電型の高濃度半導体層となるように形成し、
上記半導体層群を加工する工程では、上記第一半導体層の上面に、上記第二半導体層と上記第三半導体層がストライプ状リッジ構造を形成し、かつ、上記第三半導体層により上記庇部が形成されるように、上記半導体層群にエッチングを行い、
上記薄膜を形成する工程では、上記薄膜として電極を形成し、
上記電極と上記第三半導体層との界面に高濃度側の化合物層を形成すると共に、上記電極と上記第一半導体層との界面に低濃度側の化合物層を形成するように、上記電極の形成後に熱処理を行う工程
を含むことを特徴とする半導体装置の製造方法。
【請求項６】
請求項５に記載の半導体装置の製造方法において、
上記電極の最下層がＴｉからなり、
上記熱処理を行う工程では、３５０℃以上４３０℃以下の熱処理によって上記低濃度側の化合物層と上記高濃度側の化合物層を形成する
ことを特徴とする半導体装置の製造方法。
【請求項７】
請求項５に記載の半導体装置の製造方法において、
上記電極の最下層がＰｔからなり、
上記熱処理を行う工程では、３５０℃以上４５０℃以下の熱処理によって上記低濃度側の化合物層と上記高濃度側の化合物層を形成する
ことを特徴とする半導体装置の製造方法。
【請求項８】
第一導電型のIII‐Ｖ族化合物半導体からなる半導体基板と、
上記半導体基板に順次積層された、第一導電型のIII‐Ｖ族化合物半導体からなる下クラッド層、III‐Ｖ族化合物半導体からなる活性層、第二導電型のIII‐Ｖ族化合物半導体からなる上クラッド層および第二導電型のIII‐Ｖ族化合物半導体からなるコンタクト層を少なくとも含む半導体層群と
を備え、
少なくとも上記半導体層群の一部は、ストライプ状のリッジ構造を有しており、そのリッジ構造の延伸方向に交差する方向に張り出す庇部を有しており、
また、上記庇部の略下方に位置する絶縁物と、
上記庇部を有する半導体層の上面の少なくとも一部の領域から、上記庇部の下の外方において露出している半導体層上の少なくとも一部の領域にかけて、上記庇部の略下にある上記絶縁物の側面上の少なくとも一部の領域も含めて被覆する薄膜と
を備えることを特徴とする半導体レーザ装置。
【請求項９】
請求項８に記載の半導体レーザ装置において、
上記絶縁物が膨張した微小物を含有するポリイミドからなる
ことを特徴とする半導体レーザ装置。
【請求項１０】
請求項９に記載の半導体レーザ装置において、
上記半導体層群は、上記ストライプ状のリッジ構造と上記活性層との間に一部が位置すると共に、他の一部が上記ストライプ状のリッジ構造の側方に表面を有している第二導電型のIII‐Ｖ族化合物半導体からなるリッジ下部層を含み、
上記薄膜は、上記庇部を有する上記半導体層の上面の少なくとも一部の領域から、上記庇部の下の外方において露出している上記リッジ下部層上の少なくとも一部の領域にかけて、上記庇部の略下にある上記絶縁物の側面上の少なくとも一部の領域も含めて被覆する電極であり、
上記電極と上記リッジ下部層と間のショットキー接合を用いて、上記ストライプ状リッジ構造に対する電流狭窄を行っている
ことを特徴とする半導体レーザ装置。
【請求項１１】
請求項１０に記載の半導体レーザ装置において、
上記コンタクト層が上記ストライプ状のリッジ構造の頂部に位置し、
上記コンタクト層はドーピング濃度が１×１０１８ｃｍ−３以上であり、
上記リッジ下部層はドーピング濃度が１×１０１７ｃｍ−３以下であり、
上記電極と上記リッジ下部層との界面に、上記電極の構成元素の少なくとも一つと上記リッジ下部層の構成元素の少なくとも一つからなる低濃度側の化合物層が形成され、
上記電極と上記コンタクト層との界面に、上記電極の構成元素の少なくとも一つと上記コンタクト層の構成元素の少なくとも一つからなる高濃度側の化合物層が形成されている
ことを特徴とする半導体レーザ装置。
【請求項１２】
請求項１０に記載の半導体レーザ装置において、
上記リッジ下部層は、少なくともリッジ下部高ドープ層とリッジ下部低ドープ層を含む複数の半導体層で構成されており、
上記リッジ下部高ドープ層は上記リッジ下部低ドープ層よりも上記基板側に位置し、
上記リッジ下部低ドープ層は、ドーピング濃度が１×１０１７ｃｍ−３以下である第二導電型のIII‐Ｖ族化合物半導体によって形成されており、
上記リッジ下部高ドープ層は、ドーピング濃度が１×１０１７ｃｍ−３を越える第二導電型のIII‐Ｖ族化合物半導体によって形成されている
ことを特徴とする半導体レーザ装置。
【請求項１３】
請求項１０に記載の半導体レーザ装置において、
上記電極の最下層の材料がＴｉもしくはＰｔからなる
ことを特徴とする半導体レーザ装置。
【請求項１４】
請求項８に記載の半導体レーザ装置を備えることを特徴とする光伝送モジュール。
【請求項１５】
請求項８に記載の半導体レーザ装置を備えることを特徴とする光ディスク装置。
【発明の詳細な説明】
【技術分野】
【０００１】
本発明は半導体装置の製造方法、半導体レーザ装置、光伝送モジュールおよび光ディスク装置に関する。
【背景技術】
【０００２】
量子井戸構造やトランジスタなどを有する半導体装置においては、半導体材料に電流を注入し、また、外部との電気的なコンタクトをとるために電極が配されている。通常、半導体微細構造に電流を注入させるためには、微細構造上の電極を引き出し、より広い電極領域を設けて、そこに金属ワイヤなどを接続する工夫がなされている。たとえば、電流注入領域以外を絶縁性樹脂または誘電体で埋め込み、あるいは電流注入領域とは異なる導電型の半導体層で埋め込み、電流注入領域上からその埋め込み領域上へと電極を引き出し、金属ワイヤなどをボンディングしやすい広い電極領域を確保させている。またその電流注入領域の多くは、半導体層をメサ形状に加工して形成されているため、上記埋め込み領域は、メサによる段差を解消し、電極を引き出しやすくする役目も果たしている。
【０００３】
従来の半導体装置としては、例えば、発光層からレーザ光を出射する半導体レーザ装置がある。この半導体レーザ装置（図示せず）は、一般的に、いわゆる埋め込みリッジ型構造を有している。より詳しく説明すると、上記半導体レーザ装置では、活性層は下クラッド層と上クラッド層とで挟まれている。そして、上記上クラッド層上には、活性層のストライプ状の領域に電流を注入するためにリッジストライプ部が形成され、さらに、このリッジストライプ部の両側方には電流狭窄層が形成されている。
【０００４】
この埋め込みリッジ型構造は次のように作製される。
【０００５】
まず、１回目の半導体結晶成長を行って、下クラッド層、活性層および上クラッド層などを基板上に積層した後、基板上の半導体層の一部をエッチングすることにより、リッジ状のストライプ部を形成する。
【０００６】
そして、２回目の半導体結晶成長を行って、ストライプ部の両側方に電流狭窄層を積層する。
【０００７】
さらに、３回目の半導体結晶成長を行って、ストライプ部および電流狭窄層上にコンタクト層を積層することにより、電極が形成されるコンタクト層の領域を広く確保する。
【０００８】
このように、上記埋め込みリッジ型構造は全部で半導体結晶成長工程を３回行う必要があり、低コスト化は非常に困難であるという問題がある。
【０００９】
この問題を解決するいわゆるエアリッジ構造が特許文献１（特開２０００−１１４６６０号公報）に記載されている。図１３に示すように、このエアリッジ構造は、絶縁体膜などを用いて電流を狭窄することのできる構造であるので、半導体結晶成長工程が１回のみで済むという利点がある。
【００１０】
このエアリッジ構造を有する半導体レーザ装置は次のようにして作製される。
【００１１】
まず、図１３に示すｎ−ＧａＡｓ基板５０１上に、ｎ−ＡｌＧａＡｓ下クラッド層５０２、ｉ−ＡｌＧａＡｓ下部光閉じ込め層５０３、ＩｎＧａＡｓ量子井戸層とＧａＡｓＰ障壁層からなる量子井戸活性層５０４、ｉ−ＡｌＧａＡｓ上部光閉じ込め層５０５、ｐ−ＡｌＧａＡｓ上クラッド層５０６を形成するためのＡｌＧａＡｓ層、ｐ−ＧａＡｓコンタクト層５０７を形成するためのＧａＡｓ層を有機金属化学気相成長（ＭＯＣＶＤ）法により順次積層する。
【００１２】
そして、通常のフォトリソグラフィ工程およびエッチング工程により、ｐ−ＡｌＧａＡｓ上クラッド層５０６を形成するためのＡｌＧａＡｓ層と、ｐ−ＧａＡｓコンタクト層５０７を形成するためのＧａＡｓ層との一部をエッチングして、リッジ状のストライプ部５１１を形成する。
【００１３】
次に、全面をＳｉＮＸで被覆し、コンタクト層５０７上のＳｉＮＸのみを除去して、ＳｉＮＸからなる絶縁保護膜５０８を形成し、コンタクト層５０７の上面を表出させた後、コンタクト層５０７および絶縁保護膜５０８上にｐ側電極５０９を形成する。
【００１４】
次に、上記ｎ−ＧａＡｓ基板５０１の裏面（各半導体層が積層される面とは反対側の面）にｎ側電極５１０を付ける。
【００１５】
そして、ウエハ全体を共振器長幅のバー状にへき開し、表出した２つのへき開面に低反射膜・高反射膜（図示せず）をそれぞれ成膜して、さらにチップ状に分割して半導体レーザ装置が完成する。
【００１６】
この半導体レーザ装置によれば、ストライプ部５１１の幅が数μｍ程度と微細であるから、通常の電流注入に用いる金属ワイヤを直接ストライプ部５１１の上面のみにボンディングすることは不可能である。そのため、上記絶縁保護膜５０８からコンタクト層５０７の上面を表出し、コンタクト層５０７および絶縁保護膜５０８上にｐ側電極５０９を形成することで、上記ｐ側電極５０９をストライプ部５１１から絶縁保護膜５０８上に引き出した箇所で金属ワイヤ（図示せず）をボンディングして、ストライプ部５１１への電流注入を可能にしている。
【００１７】
また、他の従来の半導体装置としては、図１４に示すように、特許文献２（特開２００３−１００７６７号公報）に記載されたＧａＡｓ系ヘテロ接合バイポーラトランジスタがある。
【００１８】
このＧａＡｓ系ヘテロ接合バイポーラトランジスタは次のようにして作製される。
【００１９】
まず、図１４に示す半絶縁性のＧａＡｓ基板６０１上に、ｎ＋型ＧａＡｓサブコレクタ層６０２、ｎ型ＧａＡｓコレクタ層６０３を形成するためのＧａＡｓ層、ｐ＋型ＧａＡｓベース層６０４を形成するためのＧａＡｓ層、ｎ型ＡｌＧａＡｓエミッタ層６０５を形成するためのＡｌＧａＡｓ層、ｎ＋型ＧａＡｓ第１エミッタコンタクト層６０６を形成するためのＧａＡｓ層およびｎ＋型ＩｎＧａＡｓ第２エミッタコンタクト層６０７を形成するためのＩｎＧａＡｓ層をＭＯＣＶＤ法によりエピタキシャル順次成長させる。
【００２０】
次に、公知のフォトリソグラフィ工程とエッチング工程とを行って、ｐ＋型ＧａＡｓベース層６０４およびｎ＋型ＧａＡｓサブコレクタ層６０２の表面を露出させる。
【００２１】
次に、ＷＮxからなるエミッタオーミック接触電極６１３をｎ+型ＩｎＧａＡｓ第２エミッタコンタクト層６０７上に、Ｐｔ／Ｔｉ／Ｐｔ／Ａｕからなるベースオーミック接触電極６１２をｐ+型ＧａＡｓベース層６０４上に、ＡｕＧｅ／Ｎｉ／Ａｕからなるコレクタオーミック接触電極６１１をｎ+型ＧａＡｓサブコレクタ層６０２上にそれぞれスパッタ及び蒸着法で形成する。引き続き、アロイ工程を行って、ｐ+型ＧａＡｓベース層６０４およびｎ型ＧａＡｓコレクタ層６０３のオーミック接続を得る。
【００２２】
次に、上記ベースオーミック接触電極６１２上に、Ｔｉ／Ｐｔ／Ａｕからなる中間金属膜６１５を形成すると共に、エミッタオーミック接触電極６１３上に、Ｔｉ／Ｐｔ／Ａｕからなる中間金属膜６１６を形成する。
【００２３】
次に、上記ｎ+型ＧａＡｓサブコレクタ層６０２、ｎ型ＧａＡｓコレクタ層６０３、ｐ+型ＧａＡｓベース層６０４、ｎ型ＡｌＧａＡｓエミッタ層６０５、ｎ+型ＧａＡｓ第１エミッタコンタクト層６０６およびｎ+型ＩｎＧａＡｓ第２エミッタコンタクト層６０７で形成された段差を埋めるために、熱硬化性樹脂６２０を形成する。この熱硬化性樹脂６２０の材料としては感光性のポリイミドを使用する。
【００２４】
上記熱硬化性樹脂６２０の形成方法を具体的に説明すると、溶媒で希釈したポリイミド前駆体をＧａＡｓ基板６０１上にスピンコート法で塗布し、そのポリイミド前駆体に露光・現像を行って、所望のパターンのポリイミド前駆体を形成する。そして、上記ポリイミド前駆体を熱処理でポリイミド化させて、熱硬化性樹脂６２０を得る。この熱硬化性樹脂６２０は、できるだけ、コレクタオーミック接触電極６１１を形成した領域とは重ならないように設計している。
【００２５】
次に、上記コレクタオーミック接触電極６１１上に、Ｔｉ／Ｐｔ／Ａｕからなる中間金属膜６２１を形成し、引き続いて、各オーミック接続電極に対する配線金属電極６１８，６１９を形成してヘテロ接合バイポーラトランジスタが完成する。
【００２６】
このヘテロ接合バイポーラトランジスタにおいて、エミッタオーミック接触電極６１３上の中間金属膜６１６から引き出す配線金属電極６１８と、ベースオーミック接触電極６１２上の中間金属膜６１５から引き出す配線金属電極６１９とは、メサ形状の半導体部の上部から引き出されるため、半導体層の段差を埋めるために形成された熱硬化性樹脂６２０上に、段切れを起こさないように形成されている。
【００２７】
一般的に、このようなヘテロ接合バイポーラトランジスタにおいては、ベース・エミッタ接合面積を小さくし、かつ、ベース抵抗を低減するために、メサ形状の半導体部は上方から見て矩形をしており、かつ、その矩形の長手方向に平行なメサ側面は図１４に示すように逆テーパー形状を有している。さらに、このバイポーラトランジスタを低コスト化するには、トランジスタのチップ面積を小さくする必要があり、メサ形状の半導体部の上部から電極を引き出す際に、上記メサ側面をまたぐように引き出さなければならない。このことからも、上記熱硬化性樹脂による埋め込みが重要である。
【００２８】
しかしながら、図１３の半導体レーザ装置では、成膜された絶縁保護膜やｐ電極に段切れが生じやすく、作製が困難であり、歩留が低いという問題がある。また、上記コンタクト層５０７の上面部のみが開口するようにエッチングで上記絶縁保護膜５０８を部分的に除去して、上記コンタクト層５０７の上面部を表出させるために、レジストなどでパターンマスクを形成して、開口部以外を保護せねばならない。それには一般的にフォトリソグラフィ工程が用いられるが、そのためのフォトマスクを使用する必要があり、フォトマスクやアライメント工程が増加し、またアライメントのトレランスも少なく、コストの増加や歩留の低下の問題があった。さらに、上記開口部は上記リッジ部５１１の大きさからせいぜい上記リッジ部５１１の最下部の幅程度にすぎず、それ以上は上記開口部すなわち上記ｐ電極５０９と上記コンタクト層５０７との接合面積を稼ぐことができない。このことは、より抵抗の少ない良好な特性を持つ半導体レーザ装置へと改善するにあたり、大きな障害となる。
【００２９】
また、図１４のトランジスタでは、電極６１８，６１９をメサ上部から段切れさせることなく引き出すために、樹脂などの絶縁物質６２０をメサ側面に部分的に埋め込む工程が必要となるが、そのためには上述と同様に、不必要な箇所の絶縁物質を除去するために、フォトリソグラフィ工程によるパターン作製工程が増加し、歩留の低下や製造コストの増加などの問題がある。
【特許文献１】特開２０００−１１４６６０号公報（段落００１３〜段落００１７、図１参照）
【特許文献２】特開２００３−１００７６７号公報（段落００２４、図４（ａ）参照）
【発明の開示】
【発明が解決しようとする課題】
【００３０】
そこで、本発明の課題は、歩留を向上させて、製造コストを低減することができる半導体装置の製造方法、半導体レーザ装置、上記半導体レーザ装置を用いた光伝送モジュール、および、上記半導体レーザ装置を用いた光ディスク装置を提供することにある。
【課題を解決するための手段】
【００３１】
上記課題を解決するため、この発明の半導体装置の製造方法は、
半導体基板上に、複数の半導体層からなる半導体層群を積層する工程と、
上記半導体層群の少なくとも一部が、上記半導体層群から上記基板に向かう方向に対して交差する方向に張り出すような庇部を有するように、上記半導体層群を加工する工程と、
加工された上記半導体層群の表面上に、ポジ型の感光性を有する絶縁物を塗布する工程と、
上記絶縁物の全面に上方より露光する工程と、
上記露光により感光した上記絶縁物を現像により取り除く工程と、
上記庇部を有する半導体層の上面の少なくとも一部の領域から、上記庇部の側方において露出している上記半導体層上の少なくとも一部の領域にかけて、上記庇部の略下にある上記現像により残された上記絶縁物の側面上の少なくとも一部の領域も含めて被覆する薄膜を形成する工程と
を備えることを特徴としている。
【００３２】
ここでいう庇部とは、ある半導体層がその下にある半導体層よりも側方へ張り出している形状の箇所を指す。また、「加工された上記半導体層群の表面」とは、加工済みの半導体層群の露出している面を意味し、上記庇部の上面、庇部以外の部分の上面のみならず、庇部の側面、庇部の下面をも含む概念である。
【００３３】
上記構成によれば、上記庇部を有する半導体層の上からその外へと上記薄膜を引き出す際に、上記絶縁物の側面上を介することで上記薄膜の段切れを防ぐことが可能となる。その絶縁物の形成方法において、上記絶縁物がポジ型の感光性を有することにより、塗布にて上記庇部の略下に入り込んだ絶縁物は、その後の全面への露光にて感光することはない。一方、上記庇部を有する半導体層の上面および上記庇部の外側に露出している半導体層上にある絶縁物が感光するので、現像により上記庇部の略下に入り込んだ絶縁物のみを残すことができる。したがって、本半導体装置の製造方法におけるフォトリソグラフィ工程内の露光工程では、パターニングのためのフォトマスクが不要であり、工程を短縮化できるとともに、アライメントずれなどによるパターン不良が生じることがない。よって、歩留の向上を図り、以ってコストの低減を図ることができる。
【００３４】
また、１実施の形態の半導体装置の製造方法では、上記絶縁物を塗布する前に、潤滑剤を塗布する工程を含む。
【００３５】
この実施の形態によれば、上記絶縁物が上記潤滑剤により滑りやすくなって、入り組んだ構造となっている上記庇部の下に上記絶縁物を充填しやすくなり、歩留の向上を図ることが可能となる。また、上記庇部を有する半導体層の上面でも上記絶縁物が滑りやすくなるので、後の現像工程で除去したい絶縁物の膜厚が薄くなる。したがって、現像後の上記庇部を有する半導体層の上面における絶縁物の残留による不良を低減でき、歩留の向上を図ることができる。
【００３６】
また、１実施の形態の半導体装置の製造方法では、上記薄膜を形成する前に、上記現像により残された上記庇部の略下にある上記絶縁物を、その絶縁物の少なくとも一部が上記庇部の下から外側へ張り出すように変形させる工程を含む。
【００３７】
この実施の形態によれば、上記絶縁物が上記庇部の略下から外側へ張り出すので、上記絶縁物上の上記薄膜は、側面のカバレジを向上させる特別な作製方法を取らなくても、段切れすることなく、上記庇部を有する半導体層の上面から上記庇部の下かつ外方において外側に露出している半導体層上へと形成することができるようになる。そのため、より安価に製造でき、かつ歩留まりがよい半導体装置を提供することができる。
【００３８】
ここで、薄膜とは、上記庇部を有する半導体層の上面と、上記庇部の外側に露出している半導体層により形成された段差の高さよりも十分に薄い膜を意味する。
【００３９】
また、１実施の形態の半導体装置の製造方法では、
上記絶縁物が、熱膨張性を有する微小物を含有するポリイミドからなり、
上記変形させる工程が熱処理である。
【００４０】
この実施の形態によれば、上記絶縁物を構成する材料として樹脂の中でも特にポリイミドを主に用いることによって、絶縁性に富み、また、ポジ型の感光性を持たせることも容易であり、通常の露光・現像により容易に所望の形状に加工できるようになる。したがって、上記のような形状の絶縁物を好適に作製することができる。さらに、上記ポリイミドが熱膨張性を有する微小物を含有していることから、熱処理工程を行うことで容易にその体積を増加させることができ、上記庇部の略下にある上記絶縁物を、その少なくとも一部が上記庇部の外側へ張り出すように容易に変形させることができる。
【００４１】
また、１実施の形態の半導体装置の製造方法では、
上記基板が第一導電型を有し、
上記半導体層群を積層する工程では、上記半導体層群として、少なくとも、第一半導体層、第二半導体層および第三半導体層を、上記基板側から順に積層し、
上記第一半導体層は、ドーピング濃度が１×１０１７ｃｍ−３以下の第二導電型の低濃度半導体層となるように形成し、
上記第二半導体層および第三半導体層は、ドーピング濃度が１×１０１８ｃｍ−３以上の第二導電型の高濃度半導体層となるように形成し、
上記半導体層群を加工する工程では、上記第一半導体層の上面に、上記第二半導体層と上記第三半導体層がストライプ状リッジ構造を形成し、かつ、上記第三半導体層により上記庇部が形成されるように、上記半導体層群にエッチングを行い、
上記薄膜を形成する工程では、上記薄膜として電極を形成し、
上記電極と上記第三半導体層との界面に高濃度側の化合物層を形成すると共に、上記電極と上記第一半導体層との界面に低濃度側の化合物層を形成するように、上記電極の形成後に熱処理を行う工程
を含む。
【００４２】
ここで、第一導電型とは、ｐ型またはｎ型のどちらか一方の導電型を指し、第二導電型とは、ｐ型またはｎ型のどちらか他方の導電型を指す。
【００４３】
この実施の形態によれば、ドーピング濃度が１×１０１７ｃｍ−３以下の上記低濃度半導体層と上記電極とのショットキー接合において、上記低濃度側の化合物層によって十分な電流狭窄が得られると共に、ドーピング濃度が１×１０１８ｃｍ−３以上の上記高濃度半導体層と上記電極とのオーミック接合において、上記高濃度側の化合物層によって、より低コンタクト抵抗が得られる。このようにショットキー接合性とオーミック接合性がより強化されるので、例えば、電流ブロック層の埋め込み再成長工程や電極コンタクト層の結晶再成長工程を行うことなしに、低しきい値電流発振と高出力動作が可能で、長期信頼性が得られると共に、製造工程の簡略化によりコストを低減できる放熱特性に優れた半導体レーザ装置の製造方法が提供される。したがって、十分な電流狭窄性と優れた素子信頼性が得られ、かつ、低消費電力で高出力動作が可能な半導体装置を製造することが可能となる。
【００４４】
また、１実施の形態の半導体装置の製造方法では、
上記電極の最下層がＴｉからなり、
上記熱処理を行う工程では、３５０℃以上４３０℃以下の熱処理によって上記低濃度側の化合物層と上記高濃度側の化合物層を形成する。
【００４５】
この実施の形態によれば、上記熱処理の温度が３５０℃未満であると、上記高濃度側の化合物層および上記低濃度側の化合物層が十分に形成されず、また４３０℃を超えると、上記高濃度側の化合物層が高抵抗を有してしまうため、上記温度範囲の熱処理により、良好なオーミック特性およびショットキー接合特性を有する半導体装置を提供することができる。
【００４６】
また、１実施の形態の半導体装置の製造方法では、
上記電極の最下層がＰｔからなり、
上記熱処理を行う工程では、３５０℃以上４５０℃以下の熱処理によって上記低濃度側の化合物層と上記高濃度側の化合物層を形成する。
【００４７】
この実施の形態によれば、上記熱処理の温度が３５０℃未満であると、上記高濃度側の化合物層および上記低濃度側の化合物層が十分に形成されず、また４５０℃を超えると、Ｐｔが半導体層中に拡散しすぎてしまい、半導体装置の特性が悪化してしまうことから、上記温度範囲の熱処理により、良好なオーミック特性およびショットキー接合特性を有する半導体装置を提供することができる。
【００４８】
また、この発明の半導体レーザ装置は、
第一導電型のIII‐Ｖ族化合物半導体からなる半導体基板と、
上記半導体基板に順次積層された、第一導電型のIII‐Ｖ族化合物半導体からなる下クラッド層、III‐Ｖ族化合物半導体からなる活性層、第二導電型のIII‐Ｖ族化合物半導体からなる上クラッド層および第二導電型のIII‐Ｖ族化合物半導体からなるコンタクト層を少なくとも含む半導体層群と
を備え、
少なくとも上記半導体層群の一部は、ストライプ状のリッジ構造を有しており、そのリッジ構造の延伸方向に交差する方向に張り出す庇部を有しており、
また、上記庇部の略下方に位置する絶縁物と、
上記庇部を有する半導体層の上面の少なくとも一部の領域から、上記庇部の下の外方において露出している半導体層上の少なくとも一部の領域にかけて、上記庇部の略下にある上記絶縁物の側面上の少なくとも一部の領域も含めて被覆する薄膜と
を備えることを特徴としている。
【００４９】
上記構成によれば、上記庇部を有する半導体層の上面の少なくとも一部の領域から上記庇部の外側に露出している半導体層上の少なくとも一部の領域にかけて、上記庇部の略下にある上記絶縁物の側面上の少なくとも一部の領域も含めて、上記薄膜を段切れが生ずることなく連続して被覆することが可能になる。したがって、歩留の向上を図り、以ってコストの低減を図ることができる。
【００５０】
また、１実施の形態の半導体レーザ装置では、
上記絶縁物が膨張した微小物を含有するポリイミドからなる。
【００５１】
この実施の形態によれば、絶縁性に富み、また通常のプロセスにより容易に所望の形状に加工でき、さらに微小物が膨張していることにより上記庇部の略下から外側へ張り出す形状を有する絶縁物を、マスクアライメントを必要とせずに簡便に形成することができる。
【００５２】
また、１実施の形態の半導体レーザ装置では、
上記半導体層群は、上記ストライプ状のリッジ構造と上記活性層との間に一部が位置すると共に、他の一部が上記ストライプ状のリッジ構造の側方に表面を有している第二導電型のIII‐Ｖ族化合物半導体からなるリッジ下部層を含み、
上記薄膜は、上記庇部を有する上記半導体層の上面の少なくとも一部の領域から、上記庇部の下の外方において露出している上記リッジ下部層上の少なくとも一部の領域にかけて、上記庇部の略下にある上記絶縁物の側面上の少なくとも一部の領域も含めて被覆する電極であり、
上記電極と上記リッジ下部層と間のショットキー接合を用いて、上記ストライプ状リッジ構造に対する電流狭窄を行っている。
【００５３】
この実施の形態によれば、上記電極と上記リッジ下部層との間に、窒化珪素（ＳｉＮｘ）や酸化珪素（ＳｉＯ２）などといった絶縁層を設けることなく、電流狭窄を行うことができるようになるため、低コストで製造できる半導体レーザ装置が提供される。
【００５４】
また、上記実施の形態によれば、結晶成長工程は１回であり、結晶成長工程を３回必要とする埋め込みリッジ型に比べ、結晶成長や加工プロセスの工程を減らすことができるため、製造コストを低減することができる。
【００５５】
また、１実施の形態の半導体レーザ装置では、
上記コンタクト層が上記ストライプ状のリッジ構造の頂部に位置し、
上記コンタクト層はドーピング濃度が１×１０１８ｃｍ−３以上であり、
上記リッジ下部層はドーピング濃度が１×１０１７ｃｍ−３以下であり、
上記電極と上記リッジ下部層との界面に、上記電極の構成元素の少なくとも一つと上記リッジ下部層の構成元素の少なくとも一つからなる低濃度側の化合物層が形成され、
上記電極と上記コンタクト層との界面に、上記電極の構成元素の少なくとも一つと上記コンタクト層の構成元素の少なくとも一つからなる高濃度側の化合物層が形成されている。
【００５６】
この実施の形態によれば、ドーピング濃度が１×１０１８ｃｍ−３以上の上記コンタクト層と上記電極とのオーミック接合では、上記高濃度側の化合物層によってより低コンタクト抵抗が得られるとともに、ドーピング濃度が１×１０１７ｃｍ−３以下の上記リッジ下部層と上記電極とのショットキー接合では、上記低濃度側の化合物層によって十分な電流狭窄が得られる。このようにオーミック接合性とショットキー接合性がともにより強化されるので、電流狭窄を行うための埋め込み層（電流ブロック層）の結晶再成長工程と、低コンタクト抵抗を得るためのコンタクト層の結晶再成長工程を別途行うことなく、十分な電流狭窄性と低コンタクト抵抗を実現でき、熱的、電気的信頼性が向上する。このように製造工程が簡略化され、さらに良好な放熱特性を有する上記電極を備えているために、低しきい値電流で発振し、かつ、高出力動作が可能で、長期信頼性が得られると共に、製造工程の簡略化によりコストを低減でき、従来構造を有する半導体レーザ装置と同等以上の信頼性と高出力特性を低消費電力にて実現できる。
【００５７】
また、１実施の形態の半導体レーザ装置では、
上記リッジ下部層は、少なくともリッジ下部高ドープ層とリッジ下部低ドープ層を含む複数の半導体層で構成されており、
上記リッジ下部高ドープ層は上記リッジ下部低ドープ層よりも上記基板側に位置し、
上記リッジ下部低ドープ層は、ドーピング濃度は１×１０１７ｃｍ−３以下である第二導電型のIII‐Ｖ族化合物半導体によって形成されており、
上記リッジ下部高ドープ層は、ドーピング濃度が１×１０１７ｃｍ−３を越える第二導電型のIII‐Ｖ族化合物半導体によって形成されている。
【００５８】
この実施の形態によれば、上記リッジ下部高ドープ層の存在により、ショットキー接合特性を考慮した制限を受けることなく、第二導電型の半導体層により要求される光学特性仕様に応じて自在に層厚・組成等を変更することができると共に、素子抵抗の上昇を抑えることができて、一層の低消費電力化を図ることができる。
【００５９】
また、１実施の形態の半導体レーザ装置では、上記電極の最下層の材料がＴｉもしくはＰｔからなる。
【００６０】
この実施の形態によれば、十分な電流狭窄性と低コンタクト抵抗を両立することのできる、上記高濃度側の化合物層と上記低濃度側の化合物層を同時に形成することができる。
【００６１】
本発明の光伝送モジュールは、上述の半導体レーザ装置を備える。
【００６２】
上記構成によれば、上記半導体レーザ装置を用いているから、モジュール単価を大幅に低く抑えることができる。
【００６３】
本発明の光ディスク装置は、上述の半導体レーザ装置を備える。
【００６４】
上記構成によれば、上記半導体装置レーザ装置を用いているから、その装置単価を大幅に低く抑えることができる。
【発明の効果】
【００６５】
以上より明らかなように、この発明の半導体装置の製造方法によれば、上記庇部を有する半導体層の上面からその外側へと上記薄膜を引き出す際に、上記絶縁物の側面上を介するために上記薄膜の段切れを防ぐことができる。
【００６６】
また、上記絶縁物がポジ型の感光性を有するので、塗布にて上記庇部の略下に入り込んだ絶縁物は、その後の全面への露光にて感光することはなく、上記庇部を有する半導体層の上面および上記庇部の外方で露出している絶縁物が感光するので、現像により上記庇部の略下に入り込んだ絶縁物のみを残すことができる。このように、本半導体装置の製造方法におけるフォトリソグラフィ工程内の露光工程では、パターニングのためのフォトマスクが不要であり、工程を短縮化できるとともに、アライメントずれなどによるパターン不良が生じることがなく、したがって、歩留の向上を図り、以ってコストの低減を図ることができる。
【００６７】
また、この発明の半導体レーザ装置によれば、上記庇部を有する半導体層の上面の少なくとも一部の領域から、上記庇部の下の外方において露出している半導体層上の少なくとも一部の領域にかけて、上記庇部の略下にある上記絶縁物の側面上の少なくとも一部の領域も含めて、上記薄膜を段切れが生ずることなく連続して被覆することが可能になる。したがって、歩留の向上を図り、以ってコストの低減を図ることができる半導体レーザ装置が得られる。
【００６８】
また、この発明の光モジュールは、上記半導体レーザ装置を備えるので、歩留が向上して、製造コストを低減できて、モジュール単価を大幅に低く抑えることができる。
【００６９】
また、この発明の光ディスク装置は、上記半導体レーザ装置を備えるので、歩留が向上して、製造コストを低減できて、装置単価を大幅に低く抑えることができる。
【発明を実施するための最良の形態】
【００７０】
以下、この発明を図示の実施の形態により詳細に説明する。
【００７１】
（第１実施の形態）
図１は、この発明の第１実施の形態の半導体装置の構造を示したものである。なお、この第１実施の形態においては、第一導電型はｎ型であり、以下「ｎ−」と示す。また第二導電型はｐ型であり、以下「ｐ−」と示す。
【００７２】
ここでは半導体装置の一例として半導体レーザ装置を取り上げる。この半導体レーザ装置は、図１に示すように、ｎ−ＧａＡｓ基板１０１上に、ｎ−ＧａＡｓバッファ層１０２、ｎ−Ａｌ０．５Ｇａ０．５Ａｓ第一下クラッド層１０３、ｎ−Ａｌ０．４８９Ｇａ０．５１１Ａｓ第二下クラッド層１０４、Ａｌ０．２５Ｇａ０．７５Ａｓ下ガイド層１０５、多重歪量子井戸活性層１０６、Ａｌ０．２５Ｇａ０．７５Ａｓ上ガイド層１０７、ｐ−Ａｌ０．４Ｇａ０．６Ａｓ第一上クラッド層１０８、ｐ−Ａｌ０．５４８Ｇａ０．４５２Ａｓ第二上クラッド下部層１０９、ｐ−Ａｌ０．５４８Ｇａ０．４５２Ａｓ第二上クラッド上部層１１０およびｐ−Ｉｎ０．３４Ｇａ０．６６Ａｓ０．４Ｐ０．６エッチングストップ層１１１を順次積層している。このエッチングストップ層１１１上に、逆メサストライプ形状のｐ−Ａｌ０．５Ｇａ０．５Ａｓ第三上クラッド層１１２、ｐ−ＧａＡｓ第一コンタクト層１１３およびｐ＋＋−ＧａＡｓ第二コンタクト層１１４を設け、さらに、表面の全面にｐ電極１１６、裏面にｎ電極１１７が設けられている。また、この半導体レーザ装置は、メサストライプ部１２１ａと、そのメサストライプ部１２１ａの両側方のメサストライプ側方部１２１ｂとを有する。また上記メサストライプ部１２１ａは、そのストライプが延伸する方向に垂直な方向に庇部４００を有しており、上記庇部４００の略下に絶縁物であるポリイミド１１５が充填されている。なお、上記ｐ電極１１６は、上記第二コンタクト層１１４の上面部から上記メサストライプ側方部１２１ｂにある上記エッチングストップ層１１１上にかけて、上記ポリイミド１１５の側面上も含めて被覆するように形成されている。また、ここで言う庇部４００とは、上記メサストライプ部１２１ａにおいて、ｐ−ＧａＡｓ第一コンタクト層１１３およびｐ＋＋−ＧａＡｓ第二コンタクト層１１４の一部であって、その一部の下のｐ−Ａｌ０．５Ｇａ０．５Ａｓ第三上クラッド層１１２よりも側方へ張り出している形状の箇所を指す。
【００７３】
次に、図２〜図５を参照しながら、上記半導体レーザ構造の作製方法を説明する。（１００）面を持つｎ−ＧａＡｓ基板１０１上にｎ−ＧａＡｓバッファ層１０２（層厚０．５μｍ）、ｎ−Ａｌ０．５Ｇａ０．５Ａｓ第一下クラッド層１０３（層厚１．８５μｍ）、ｎ−Ａｌ０．４８９Ｇａ０．５１１Ａｓ第二下クラッド層１０４（層厚０．１μｍ）、Ａｌ０．２５Ｇａ０．７５Ａｓ下ガイド層１０５（層厚３ｎｍ）、Ｉｎ０．０７２Ｇａ０．９２８Ａｓ量子井戸層（層厚４．６ｎｍ、２層）とＡｌ０．１５Ｇａ０．８５Ａｓ障壁層（基板側から層厚２１．５ｎｍ・７．９ｎｍ・２１．５ｎｍの３層）を交互に配置してなる多重歪量子井戸活性層１０６、Ａｌ０．２５Ｇａ０．７５Ａｓ上ガイド層１０７（層厚０．１μｍ）、ｐ−Ａｌ０．４Ｇａ０．６Ａｓ第一上クラッド層１０８（層厚０．１μｍ、ドーピング濃度は基板側０．０５μｍは４×１０１７ｃｍ−３、基板と反対側の０．０５μｍは８×１０１７ｃｍ−３）、リッジ下部層およびリッジ下部高ドープ層に相当するｐ−Ａｌ０．５４８Ｇａ０．４５２Ａｓ第二上クラッド下部層１０９（層厚０．２２μｍ、ドーピング濃度は８×１０１７ｃｍ−３）、リッジ下部層およびリッジ下部低ドープ層に相当するｐ−Ａｌ０．５４８Ｇａ０．４５２Ａｓ第二上クラッド上部層１１０（層厚０．１μｍ、ドーピング濃度は１×１０１７ｃｍ−３）、第一半導体層としてのリッジ下部層およびリッジ下部低ドープ層に相当するｐ−Ｉｎ０．１５６８Ｇａ０．８４３２Ａｓ０．４Ｐ０．６エッチングストップ層１１１（層厚１５ｎｍ、ドーピング濃度は１.０×１０１７ｃｍ−３）、第二半導体層としての上クラッド層に相当するｐ−Ａｌ０．５Ｇａ０．５Ａｓ第三上クラッド層１１２（層厚１．２８μｍ、ドーピング濃度は２.４×１０１８ｃｍ−３）、第三半導体層としてのコンタクト層に相当するｐ−ＧａＡｓ第一コンタクト層１１３（層厚０.４５μｍ、ドーピング濃度は３.０×１０１８ｃｍ−３）およびｐ＋＋−ＧａＡｓ第二コンタクト層１１４（層厚：０.３μｍ、ドーピング濃度は１．０×１０２０ｃｍ−３)からなる半導体層群を順次有機金属化学気相成長（ＭＯＣＶＤ）法にて結晶成長させる。
【００７４】
なお、上記ｐ−Ａｌ０．５Ｇａ０．５Ａｓ第三上クラッド層１１２、ｐ−ＧａＡｓ第一コンタクト層１１３およびｐ＋＋−ＧａＡｓ第二コンタクト層１１４のドーピング濃度は、上述の値に限らず、１.０×１０１８ｃｍ−３以上であればよい。
【００７５】
さらに、図２において、メサストライプ部を形成する部分に、レジストマスク１１８（マスク幅６μｍ）をストライプ方向が（０１−１）方向を持つようにフォトリソグラフィ工程により作製する。
【００７６】
次に、上記レジストマスク部１１８以外の部分をエッチングし、図３に示すように、メサストライプ部１２１ａを形成する。エッチングは硫酸と過酸化水素水の混合水溶液（体積混合比は硫酸：過酸化水素水：水＝１：８：５０、液温は１０℃）およびフッ酸を用いて二段階で行い、エッチングストップ層１１１直上まで行う。ＩｎＧａＡｓＰはフッ酸によるエッチングレートが非常に遅いということを利用し、エッチング面の平坦化およびメサストライプの幅制御を可能にしており、また、ＧａＡｓもフッ酸によるエッチングレートが非常に遅いため、フッ酸によるエッチングではほとんど上記第三上クラッド層１１２のみがエッチングされ、上記メサストライプ部１２１ａは図３に示されるような庇部４００を有する形状となる。この庇部４００は、ｐ−ＧａＡｓ第一コンタクト層１１３およびｐ＋＋−ＧａＡｓ第二コンタクト層１１４の一部からなる。エッチングの深さは２．０３μm、メサストライプの最下部の幅は約２.５μm、最上部の幅は約４．５μｍである。
【００７７】
エッチング後、上記レジストマスク１１８を除去し、全面に密着性強化剤と潤滑剤としての水溶性ポリイミド前駆体を順に塗布し、プリベークを行う。次に、ポジ型の感光性を有するポリイミド材料を塗布し、再びプリベークを行うと、図４に示すように、上記メサストライプ部１２１ａ上も含めてポリイミド材料１１５ａが全面を覆うように塗布され、庇部４００の下にも充填される。
【００７８】
ここで、上面側より全面露光を行う。上記ポリイミド材料１１５ａはポジ型感光性を有しているので、上記庇部４００の略下（図４において、上記メサストライプ部１２１ａの上記庇部４００の下側であり、破線よりも上記第三上クラッド層１１２側の領域）にあるポリイミド材料１１５ａは感光されず、それ以外の位置にあるメサストライプ部１２１ａ上および上記エッチングストップ層１１１上のポリイミド材料１１５ａが感光される。図４において、破線部よりメサストライプ１２１ａ側にあるポリイミド材料１１５ａは感光されないこととなる。その後、現像を行うことによって、感光されたポリイミド材料１１５ａが除去されるので、図５の斜線部に示される部分のポリイミド材料１１５ａのみが残る。
【００７９】
次に、熱処理を行って上記ポリイミド材料１１５ａのイミド化を行い樹脂化する。このとき、上記ポリイミド材料１１５ａは熱処理を受けることによりその体積が増加する性質を持っている微小物（図示せず）を含有しているので、図１に示すように、上記微小物の膨張を受けて、上記庇部４００の略下から側方へ張り出す形状のポリイミド１１５へと変形する。上記微小物とは、例えば、樹脂製の殻壁で低沸点炭化水素をマイクロカプセル化した熱膨張性微小球や、熱膨張性黒鉛などであって、それらはポリイミド化の熱処理温度とおおよそ同じ温度の熱が加わると体積が膨張する性質を有する。
【００８０】
その後、全面にＴｉ（層厚：５０ｎｍ）／Ｐｔ（層厚：５０ｎｍ）／Ａｕ（層厚：３００ｎｍ）からなるｐ電極１１６（薄膜に相当する）を形成する。また、その後、上記ＧａＡｓ基板１０１の裏面（結晶成長をさせていない面）をエッチングして全体の厚さが１００μｍ程度にし、裏面全面にＡｕＧｅ（層厚：１００ｎｍ）／Ｎｉ（層厚：１５ｎｍ）／Ａｕ（層厚：３００ｎｍ）からなるｎ電極１１７を配し、３９０℃にて１分間の熱処理を施す。このようにして、図１に示す構造の半導体レーザ装置を作製することができる。最終的なチップの状態へは、その後上記メサストライプの方向に対して垂直な面で所望の共振器長幅のバー状にへき開し、得られたへき開面に低反射膜・高反射膜（図示せず）をそれぞれ成膜して、さらにチップ状に分割する。また、電流注入のために要する金属ワイヤ（図示せず）は、上記メサストライプ側方部１２１ｂにある上記ｐ電極１１６上にボンディングされる。
【００８１】
本第１実施の形態において、図９に示すように、パルス電流にて、しきい値電流１２ｍＡ、外部量子効率０．９５の特性をもつ半導体レーザ装置の動作確認をした。この特性は、有機金属気相成長法による結晶成長を３回行って作製した従来の半導体レーザ装置と同等であり、本半導体レーザ装置において必要な結晶成長は１回のみであるため、歩留を向上させることができると共に、製造工程やコストを大幅に減少させることができた。また、上記庇部４００を有しているにも拘わらず、その庇部４００の略下の空間がポリイミド１１５で充填されているため、上記第二コンタクト層１１４の上面よりｐ電極１１６を段切れさせることなく容易に引き出すことができた。また、そのポリイミド形成工程も、ポリイミド１１５にポジ型の感光性を持たせ、かつ、上記庇部４００を利用した全面露光を行っているため、製造工程やコストを減少させることができ、また、フォトマスクのアライメントを不要としたことにより、さらに歩留を大幅に上昇させることができた。さらに、従来のエアリッジ構造の半導体レーザ装置に比べ、上記ｐ電極１１６と上記第二コンタクト層１１４との接合面積を大きくすることができたので、素子抵抗を低減することができて、温度特性がよく高信頼性を有する半導体レーザ装置を実現することができた。
【００８２】
また、本第１実施の形態においては、上記ポリイミドすなわち絶縁物１１５が熱膨張性を有する微小物を有しているため、熱処理工程により、微小物が膨張して上記絶縁物１１５が上記庇部４００の略下から外側へ張り出させることができる。その結果、上記ｐ電極（薄膜）１１６を上記第二コンタクト層１１４の上面より段切れさせることなくメサストライプ側方部１２１ｂにおける上記エッチングストップ層１１１上へと容易に引き出すことができた。上記微小物とは、具体的には、樹脂製の殻壁で低沸点炭化水素をマイクロカプセル化した熱膨張性微小球や、熱膨張性黒鉛などが好ましい。これらは熱が加わることによりその体積が膨張する上、他の樹脂などと容易に混合することが可能である。さらに、本第１実施の形態では、上記微小物が膨張する熱処理温度とポリイミド化の熱処理温度がおおよそ同じであるため、上記熱処理が一度で済み、コストを低減することができる。
【００８３】
本第１実施の形態では、上記絶縁物１１５が張り出しているので、通常の蒸着法を用いて電極を蒸着しても、上記第二コンタクト層１１４の上面より段切れなく引き出せるｐ電極１１６を形成することができる。上記ｐ電極（総層厚：４００ｎｍ）は、上記庇部を有するメサストライプ部の高さ（２．０３μｍ）よりも十分に薄く、このような薄膜でも、上記絶縁物を配置することで、庇部を有していてもその上部から段切れをすることなく薄膜を引き出すことができた。
【００８４】
本発明においては、絶縁物は、膨張するように変形しなくても、庇部の略下に充填されるように形成されていればよい。
【００８５】
図６に示す変形例のように、膨張しない、もしくは膨張しにくい絶縁物４１５を用いるなどして、絶縁物４１５が張り出していないときは、斜め蒸着法やスパッタ法を用いたｐ電極４１６の形成を行うことで、段切れすることなく引き出せるｐ電極４１６を形成することができる。図６において、図１に示す構成要素と同一構成要素は、図１の構成要素と同一参照番号を付して説明を省略する。
【００８６】
また、図１および４に示すように、本第１実施の形態においては、絶縁物にポリイミド１１５を用いており、その元となるポリイミド材料１１５ａは添加物を用いて感光性を持たせることができるため、上記製造方法に適している。また、上記庇部４００の形状や最終的に得たい絶縁物形状に対して、上記ポリイミド材料１１５ａの粘度や膨張性を容易にコントロールすることができる。さらに、上記庇部４００は外部からの衝撃に弱い構造となっているが、その略下に配する絶縁物１１５に樹脂を用いることで、その構造を補強して高信頼性を有する半導体レーザ装置とすることができる。
【００８７】
また、本第１実施の形態においては、上記庇部４００の略下にある絶縁物１１５が、上記第三上クラッド層１１２に接するまで十分に充填されている。すなわち、ストライプ状リッジ構造内の上記第三上クラッド層１１２近傍には絶縁物１１５が存在しており、ｐ電極である金属１１６と上記第三上クラッド層１１２とは接していない。
【００８８】
これまで、本発明者らは、金属−半導体間のショットキー接合による電流狭窄構造を用いて、従来の技術におけるエアリッジ構造から絶縁膜を省いた半導体レーザ装置を研究してきたが、ストライプ状リッジ構造内の上クラッド層に電極が接していたため、発振させたレーザ光がその電極により吸収を受け、十分な効率が得られない場合があることが分かった。
【００８９】
上述のとおり、本第１実施の形態では、上記第三上クラッド層１１２とｐ電極１１６とが接していないため、ｐ電極１１６によるレーザ光の吸収を受けない高効率な半導体レーザ装置を実現することができた。さらに、そのために、光学設計における制約が緩まり、各半導体層の組成や層厚などの自由度を大きくすることができた。
【００９０】
また、図７に示す変形例のように、第三上クラッド層１１２と絶縁物７１５との間に空隙部１１９があってもよい。その場合は、上記第三上クラッド層１１２近傍は空気による光閉じ込めが行われるため、それを鑑みた半導体レーザ装置の光学設計を行っておけばよい。このようにすることで、上記絶縁物７１５が上記第三上クラッド層１１２に接しているときに比べ、半導体レーザ素子の動作雰囲気温度の影響による、半導体層からなる上記第三上クラッド層１１２と上記絶縁物７１５との間の体積膨張率の違いから生じる応力を、上記空隙部１１９で吸収することができるので、より高信頼性を有する半導体レーザ装置を得ることができる。図７において、図１に示す構成要素と同一構成要素は、図１の構成要素と同一参照番号を付して説明を省略する。
【００９１】
また、本第１実施の形態においては、図示しない水溶性ポリイミド前駆体を潤滑剤として用いている。これを用いない場合に比べて、その後、塗布される上記ポリイミド材料１１５ａが潤滑剤により滑りやすくなるため、上記ポリイミド材料１１５ａが上記庇部４００の略下へ入り込みやすくなって充填されやすくなる効果がある。また、上記第二コンタクト層１１４の上面においては、上記ポリイミド材料１１５ａの塗布膜厚を薄くすることができるので、その後の現像による露光部分の上記ポリイミド材料１１５ａの除去における残渣といった不具合を軽減することができる効果がある。
【００９２】
また、本第１実施の形態においては、ショットキー接合を用いて上記ストライプ状リッジ部１２１ａへの電流狭窄を行っている。もちろん、より一般的な絶縁性薄膜、たとえば酸化シリコン（ＳｉＯ２）や窒化シリコン（ＳｉＮｘ）を介するエアリッジ構造においても、本発明を適用することで、その電極段切れ防止による歩留向上の効果を十分大きくすることが可能である。具体的には、図示しないが、ｐ電極を作製する前に、上記絶縁性薄膜を蒸着などで全面に配し、少なくとも第二コンタクト層上の上記絶縁性薄膜を除去する必要があるが、上記絶縁性薄膜に段切れが起きてしまうと上記ｐ電極を引き出すことができなくなるため、本第１実施の形態のような構造であれば、上記絶縁性薄膜も段切れを起こすことなく引き出すことが可能となる。
【００９３】
また、本第１実施の形態のように、ショットキー接合を用いて電流狭窄を行う場合、上記ｐ電極１１６を形成した後、熱処理を行うことによって、上記ｐ電極１１６の最下層の電極材料と、半導体層１１４，１１１との界面に化合物層を形成すれば、電流狭窄領域におけるショットキー接合性と、コンタクト層１１４におけるオーミック接合性がより強化され、リッジ部１２１ａにのみ低抵抗で電流注入されるリッジ導波型半導体レーザ装置を得ることができる。
【００９４】
また、本第１実施の形態においては、上記ｐ電極１１６の最下層がＴｉからなり、３９０℃の熱処理によって、Ｔｉと半導体層１１４，１１１との間に合金化反応を起こさせている。Ｔｉを半導体層１１４，１１１に蒸着形成した後、４００℃程度に加熱すると、製造プロセス中に半導体層１１４，１１１の表面に形成された酸化物層が除去され、ドーピング濃度が１×１０１７ｃｍ−３以下の低濃度半導体層つまりエッチングストップ層１１１に対しては、安定なショットキー接合を得ることができる。本第１実施形態のようなＩｎＧａＡｓＰ層１１１やＡｌＧａＡｓ層１１０に対してＴｉを形成して適切に加熱した場合、特に熱的,電気的に安定なショットキー接合を得ることができる。これはｐ電極１１６と低濃度半導体層１１１との間の界面に低濃度側の化合物層としてのごく薄いＴｉ合金化物層が形成されているためと考えられ、熱処理を実施しないとこのような安定なショットキー接合を得る効果は見られにくい。
【００９５】
また、１×１０１８ｃｍ−３以上にドーピングしたＧａＡｓやＩｎＧａＡｓに対しては、前述の酸化物層除去効果に加え、ＴｉＡｓ層が形成されることで低コンタクト抵抗を実現させることができる。これら反応に適当な熱処理温度は３５０℃以上４３０℃以下である。３５０℃未満の場合、合金化による化合物層の生成の反応が十分に進まず、４３０℃を超えるとオーミック接合において、徐々にコンタクト抵抗が悪化してくる。４３０℃以上での抵抗悪化は、ＴｉｘＧａ１−ｘ層の生成およびＴｉより上層の金属材料のミキシングによるものと考えられる。本第１実施形態でも、裏面側のＡｕＧｅ／Ｎｉ／Ａｕ電極材料の最適熱処理条件を鑑み、３９０℃で１分の熱処理を加えて、上記ｐ電極１１６とＧａＡｓ第二コンタクト層１１４との間にその電極材料とコンタクト層の材料とからなる高濃度側の化合物層を形成して、所望のオーミック接合が得られた。
【００９６】
また、上記ｐ電極１１６の最下層はＰｔでもよく、この場合の好ましい熱処理温度は、３５０℃以上４５０℃以下である。上記熱処理の温度が３５０℃未満であると、上記高濃度側の化合物層および上記低濃度側の化合物層が十分に形成されず、また４５０℃を超えると、Ｐｔが半導体層中に拡散しすぎてしまい、半導体装置の特性が悪化してしまうことから、上記温度範囲の熱処理により、良好なオーミック特性およびショットキー接合特性を有する半導体装置を提供することができる。
【００９７】
また、本第１実施の形態においては、リッジ下部層として、１．０×１０１７ｃｍ−３の第二導電型のドーピング濃度を有する上記エッチングストップ層１１１および上記第二上クラッド上部層１１０と、８×１０１７ｃｍ−３の第二導電型のドーピング濃度を有する上記第二上クラッド下部層１０９とが形成され、かつ、上記第二上クラッド上部層１１０と上記活性層１０６との間に上記第二上クラッド下部層１０９が位置している。これにより、ショットキー接合特性を考慮した制限を受けることなく、第二導電型の半導体層により要求される光学特性仕様に応じて自在に層厚・組成等を変更することができると共に、素子抵抗の上昇を抑えることができ、一層の低消費電力化を図ることができる。もちろん、上記エッチングストップ層１１１がなくとも上記ショットキー接合性を有しているのだが、上記エッチングストップ層１１１がある場合、上記ショットキー接合性をより向上させ高信頼性を有する半導体レーザ装置を実現させることができる。さらに、上記エッチングストップ層１１１を用いたストライプ幅制御性の高いエッチングを行えることから、歩留向上の効果も得られる。
【００９８】
また、本第１実施の形態の半導体装置の製造方法では、ドーピング濃度が１×１０１７ｃｍ−３である上記エッチングストップ層１１１と上記ｐ電極１１６とのショットキー接合において、上記低濃度側の化合物層によって十分な電流狭窄が得られると共に、ドーピング濃度が１×１０２０ｃｍ−３である上記第二コンタクト層１１４と上記ｐ電極１１６とのオーミック接合において、上記高濃度側の化合物層によって、より低コンタクト抵抗が得られる。このようにショットキー接合性とオーミック接合性がより強化されるので、電流ブロック層の埋め込み再成長工程や電極コンタクト層の結晶再成長工程を行うことなしに、低しきい値電流発振と高出力動作が可能で、長期信頼性が得られる。さらに、製造工程の簡略化によりコストを低減できる放熱特性に優れた半導体レーザ装置の製造方法が提供される。したがって、十分な電流狭窄性と優れた素子信頼性が得られ、かつ、低消費電力で高出力動作が可能な半導体装置を製造することが可能となる。
【００９９】
本第１実施の形態においては、上記ｐ電極の総層厚は４００ｎｍであるが、薄膜の層厚としては、上記メサストライプ部のような段差の高さの１／３以上程度であれば、段差による薄膜の段切れは起きにくくなる。しかしながら、薄ければ薄いほど、薄膜形成のために使用される原料の消費量を抑えることができ、装置の低コスト化を実現できる。
【０１００】
本第１実施の形態においては、上記エッチングストップ層１１１はＩｎＧａＡｓＰからなる半導体層であるが、これに限るものではない。本第１実施の形態におけるエッチングでは、２回目に使用するエッチャントがフッ酸であるため、上記エッチングストップ層はＧａＡｓでもよい。
【０１０１】
また、本第１実施の形態の半導体レーザ装置のストライプ方向は、（１００）面上における（０１−１）方向、いわゆる逆メサ方向であるが、これに限るものではない。（１００）面上において、ストライプ方向を上述とは垂直な（０１１）方向、いわゆる順メサ方向であってもよい。この変形例の場合、ストライプ方向に対して垂直な断面図は図８のようになり、第一コンタクト層８１３および第二コンタクト層８１４の側面が、基板１０１に向かって幅が広くなっていく形状となるため、ｐ電極８１４の段切れがより起きにくい構造にすることができる。図８において、図１に示す構成要素と同一構成要素は、図１の構成要素と同一参照番号を付して説明を省略する。
【０１０２】
また、本第１実施の形態の半導体レーザ装置では、上記絶縁物１１５は熱膨張性を有する微小物を含有するポリイミドからなり、上記庇部４００の略下より外側へ張り出すように変形させる工程が熱処理工程であるが、これに限るものではない。本第１実施形態では、上記熱処理工程がポリイミド化工程・変形工程の両方を兼ねているが、各々の処理温度が異なっていれば、別々に熱処理を行ってもよい。その場合、変形工程の処理温度の方を低く設計し、ポリイミド化工程よりも先に変形工程を行うことが好ましい。また、上記微小物は、膨潤性を有する微小物でもよく、その場合は上記変形させる工程は湿潤工程とすればよい。また、上記微小物は発泡性を有していてもよい。その場合、上記微小物の発泡後は上記絶縁物の表面、すなわち上記ｐ電極が配される面はなめらかでなく穴の開いた表面となるが、少なくとも一部の領域で段切れのないｐ電極が確保されていればよいので、問題とはならない。
【０１０３】
（第２実施の形態）
図１０は、本発明の第２実施の形態における光伝送システムの光伝送モジュール２００を示す断面図である。また、図１１は光源の部分を示す斜視図である。本第２実施の形態では、光源として第１実施の形態で説明した半導体レーザ装置（レーザチップ）２０１を、また受光素子２０２としてシリコン（Ｓｉ）のｐｉｎフォトダイオードを用いている。この光伝送システムでは、信号を送受信する相手側も、上記と同じ光伝送モジュールを備えていることを前提としている。また上記半導体レーザ装置２０１は、上記モジュール実装状態で発光波長がおよそ８９０ｎｍである。
【０１０４】
図１０において、回路基板２０６上には、半導体レーザ駆動用の正負両電極のパターン（図示せず）が形成され、レーザチップ２０１を搭載する部分には深さ３００μmの凹部２０６ａが設けられている。この凹部２０６ａに、レーザチップ２０１を搭載したレーザマウント（マウント材）２１０をはんだで固定する。図１０および１１に示すように、レーザマウント２１０の正電極２１２の平坦部２１３は、回路基板２０６上のレーザ駆動用正電極部（図示せず）とワイヤー２０７ａによって電気的に接続される。凹部２０６ａはレーザ光の放射を妨げない程度の深さとなっており、また、面の粗さが放射角に影響を与えないようにされている。
【０１０５】
上記受光素子２０２は、やはり回路基板２０６に実装され、ワイヤー２０７ｂにより電気信号が取り出される。この他に、回路基板２０６上にレーザ駆動用／受信信号処理用のＩＣ回路２０８が実装されている。
【０１０６】
次いで、上記レーザマウント２１０をはんだで固定して搭載した部分である凹部２０６ａに、光を拡散するフィラーを混入した液状のシリコン樹脂２０９を適量滴下する。このシリコン樹脂２０９は表面張力のために凹部２０６ａ内に留まり、レーザマウント２１０を覆い凹部２０６ａに固定する。本第２実施の形態では、回路基板２０６上に凹部２０６ａを設け、レーザマウント２１０を実装したが、上述のように、シリコン樹脂２０９は表面張力のためにレーザチップ２０１表面およびその近傍に留まるので、凹部２０６ａは必ずしも設ける必要はない。
【０１０７】
この後、上記シリコン樹脂２０９を８０℃で約５分間加熱して、ゼリー状になるまで硬化させる。次いで、全面を透明なエポキシ樹脂モールド２０３により被覆する。レーザチップ２０１の上面には、放射角制御のためのレンズ部２０４が、また、受光素子２０２の上面には信号光を集光するためのレンズ部２０５がそれぞれ一体的にモールドレンズとして形成される。上述したように、この光伝送システムでは、相手側が同じ光伝送モジュールをもう１台保持して、光信号の送受信を行うことを前提としている。光源から情報を持って発した光信号は、相手の光伝送モジュールの受光素子によって受信され、また、相手から発信された光信号は上記受光素子２０２によって受信される。
【０１０８】
次に、上記レーザマウント２１０について、図１１を用いて説明する。図１１に示すように、Ｌ字型のヒートシンク２１１にレーザチップ２０１がＩｎ糊剤を用いてダイボンドされている。レーザチップ２０１は、第１実施の形態で説明したＩｎＧａＡｓ系の半導体レーザ装置であり、そのチップ下面２０１ｂには高反射膜がコーティングされており、一方、レーザチップ上面２０１ａには低反射膜がコーティングされている。これらの反射膜は、レーザチップ端面の保護も兼ねている。
【０１０９】
上記ヒートシンク２１１の基部２１１ｂには正電極２１２が、ヒートシンク２１１と導通しないように絶縁物により固着されている。この正電極２１２とレーザチップ２０１の表面のショットキー接合部上に設けられた電極領域２０１ｃとは、金ワイヤー２０７ｃによって接続されている。上述のように、このレーザマウント２１０を、図１０の回路基板２０６の負電極（図示せず）にはんだ固定して、正電極２１２の上部の平坦部２１３と回路基板２０６の正電極部（図示せず）とをワイヤー２０７ａで接続する。このような配線の形成により、レーザビーム２１４を発振により得ることができる光伝送モジュール２００が完成する。
【０１１０】
本第２実施の形態の光伝送モジュール２００は、前述の低コストで製造できる１回成長タイプの半導体レーザ装置２０１を使用しているため、そのモジュール単価を従来に比べて大幅に低く抑えることができる。
【０１１１】
（第３実施の形態）
図１２は、本発明の第３実施の形態にかかる光ディスク装置の構造の一例を示したものである。この光ディスク装置は光ディスク３０１にデータを書き込んだり、書き込まれたデータを再生するためのものであり、その際用いられる発光素子として、先に説明した第１実施の形態の半導体レーザ装置において、量子井戸活性層などの層に変更を加え、７８０ｎｍで発振する半導体レーザ装置３０２を備えている。ストライプ状リッジ構造や絶縁物を形成する工程などは第１実施の形態と同様である。
【０１１２】
この光ディスク装置についてさらに詳しく説明する。書き込みの際は、半導体レーザ装置３０２から出射された信号光がコリメートレンズ３０３により平行光とされ、ビームスプリッタ３０４を透過してλ／４偏光板３０５で偏光状態が調節された後、レーザ光照射用対物レンズ３０６で集光されて光ディスク３０１に照射される。
【０１１３】
一方、読み出し時には、データ信号がのっていないレーザ光が書き込み時と同じ経路をたどって光ディスク３０１に照射される。このレーザ光がデータの記録された光ディスク３０１の表面で反射され、レーザ光照射用対物レンズ３０６、λ／４偏光板３０５を経た後、ビームスプリッタ３０４で反射されて９０°角度を変えた後、再生光用対物レンズ３０７で集光されて、信号検出用受光素子３０８に入射する。信号検出用受光素子３０８内で入射したレーザ光の強弱によって記録されたデータ信号が電気信号に変換されて、信号光再生回路３０９において元の信号に再生される。
【０１１４】
本第３実施の形態の光ディスク装置は、従来の半導体レーザ装置よりも製造工程や製造コストを低減した半導体レーザ装置３０２を用いているため、より低コストな光ディスク装置を提供することができた。
【０１１５】
なお、ここでは、本発明の半導体レーザ装置３０２を記録再生型の光ディスク装置に適用した例について説明したが、同じ波長７８０ｎｍ帯を用いる光ディスク記録装置、光ディスク再生装置にも適用可能である。
【０１１６】
なお、本発明の化合物半導体装置は、上述の図示例にのみ限定されるものではなく、たとえば半導体レーザ装置の井戸層・障壁層の層厚や層数など、本発明の要旨を逸脱しない範囲内において種々変更を加え得ることは勿論である。
【図面の簡単な説明】
【０１１７】
【図１】本発明の第１実施の形態にかかる半導体レーザ装置の、ストライプ方向に対して垂直な面の断面図である。
【図２】本発明の第１実施の形態にかかる半導体レーザ装置の、レジストマスク作製終了後の、ストライプ方向に対して垂直な面の断面図である。
【図３】本発明の第１実施の形態にかかる半導体レーザ装置の、エッチングによるメサストライプ部の庇部形成後の、ストライプ方向に対して垂直な面の断面図である。
【図４】本発明の第１実施の形態にかかる半導体レーザ装置の、ポリイミド前駆体塗布形成後に、上方より全面露光を受けるときの、ストライプ方向に対して垂直な面の断面図である。
【図５】本発明の第１実施の形態にかかる半導体レーザ装置の、感光性ポリイミド前駆体現像後の、ストライプ方向に対して垂直な面の断面図である。
【図６】本発明の第１実施の形態にかかる半導体レーザ装置において、その製造方法を変更し、庇部の略下部に充填された絶縁物を、外側へ変形させる工程を略して作製した変形例のストライプ方向に対して垂直な面の断面図である。
【図７】本発明の第１実施の形態にかかる半導体レーザ装置において、その製造方法を変更し、第三上クラッド層と上記絶縁物の間に空隙部を有するように作製した変形例のストライプ方向に対して垂直な面の断面図である。
【図８】本発明の第１実施の形態にかかる半導体レーザ装置において、その製造方法を変更し、ストライプ方向を（０１１）方向、いわゆる順メサ方向に作製した変形例のストライプ方向に対して垂直な面の断面図である。
【図９】本発明にかかる半導体装置（半導体レーザ装置）の、電流−光出力特性のグラフである。
【図１０】本発明の第２実施の形態にかかる光伝送システムに使用される光伝送モジュールの概略図である。
【図１１】本発明の第２実施の形態にかかる光伝送システムにかかる光源の斜視図である。
【図１２】本発明の第３実施の形態の光ディスク装置の概略図である。
【図１３】従来の半導体レーザ装置の、ストライプ方向に対して垂直な面の断面概略図である。
【図１４】従来のヘテロ接合バイポーラトランジスタの素子構造を示す、矩形のメサの長手方向に垂直な面の断面概略図である。
【符号の説明】
【０１１８】
１０１          基板
１０２          バッファ層
１０３          第一下クラッド層
１０４          第二下クラッド層
１０５          下ガイド層
１０６          多重歪量子井戸活性層
１０７          上ガイド層
１０８          第一上クラッド層
１０９          第二上クラッド下部層
１１０          第二上クラッド上部層
１１１          エッチングストップ層
１１２          第三上クラッド層
１１３，８１３  第一コンタクト層
１１４，８１４  第二コンタクト層
１１５，４１５，８１５  ポリイミド
１１５ａ        ポリイミド材料
１１６          ｐ電極
１１７          ｎ電極
１１８          レジストマスク
１１９          空隙部
１２１ａ        メサストライプ部
１２１ｂ        メサストライプ側方部
２００          光伝送モジュール
２０１          レーザチップ
２０１ａ        レーザチップ上面
２０１ｂ        チップ下面
２０１ｃ        電極領域
２０２          受光素子
２０３          エポキシ樹脂モールド
２０４，２０５  レンズ部
２０６          回路基板
２０６ａ        凹部
２０７ａ，２０７ｂ  ワイヤー
２０７ｃ        金ワイヤー
２０８          回路
２０９          シリコン樹脂
２１０          レーザマウント
２１１          ヒートシンク
２１１ｂ        基部
２１２          正電極
２１３          平坦部
２１４          レーザビーム
３０１          光ディスク
３０２          半導体レーザ装置
３０３          コリメートレンズ
３０４          ビームスプリッタ
３０５          偏光板
３０６          レーザ光照射用対物レンズ
３０７          再生光用対物レンズ
３０８          信号検出用受光素子
３０９          信号光再生回路
【図１】
2006310443.tif 000003
【図２】
2006310443.tif 000004
【図３】
2006310443.tif 000005
【図４】
2006310443.tif 000006
【図５】
2006310443.tif 000007
【図６】
2006310443.tif 000008
【図７】
2006310443.tif 000009
【図８】
2006310443.tif 000010
【図９】
2006310443.tif 000011
【図１０】
2006310443.tif 000012
【図１１】
2006310443.tif 000013
【図１２】
2006310443.tif 000014
【図１３】
2006310443.tif 000015
【図１４】
2006310443.tif 000016